【手続補正書】
【提出日】平成15年11月6日(2003.11.6)
【手続補正１】
【補正対象書類名】明細書
【補正対象項目名】発明の名称
【補正方法】変更
【補正の内容】
【発明の名称】合金化溶融亜鉛めっき鋼板の製造方法および合金化溶融亜鉛めっき鋼板
【手続補正２】
【補正対象書類名】明細書
【補正対象項目名】特許請求の範囲
【補正方法】変更
【補正の内容】
【特許請求の範囲】
【請求項１】
鋼板に溶融亜鉛めっきを施し、さらに加熱処理により合金化し、調質圧延を施した後、酸性溶液に接触させて、めっき表面に酸化物層を形成する合金化溶融亜鉛めっき鋼板の製造方法において、前記酸性溶液として、pH緩衝作用を有する酸性溶液を用いるとともに、酸性溶液に接触後、1〜30秒保持した後水洗することを特徴とする合金化溶融亜鉛めっき鋼板の製造方法。
【請求項２】
前記pH緩衝作用を有する酸性溶液として、1リットルの酸性溶液のpHを2から5まで上昇させるのに必要な1mol/l水酸化ナトリウム溶液の量(ml)で定義するpH上昇度が3〜20の範囲にある酸性溶液を用いることを特徴とする請求項1に記載の合金化溶融亜鉛めっき鋼板の製造方法。
【請求項３】
前記pH緩衝作用を有する酸性溶液として、酢酸塩、フタル酸塩、クエン酸塩、コハク酸塩、乳酸塩、酒石酸塩、ホウ酸塩、リン酸塩のうち、少なくとも1種類以上を、前記各成分の含有量を5〜50g/lの範囲で含有し、溶液のpHが1〜5の範囲にある酸性溶液を用いることを特徴とする請求項1または2に記載の合金化溶融亜鉛めっき鋼板の製造方法。
【請求項４】
酸性溶液に接触させる前に、アルカリ性溶液に接触させ表面を活性化することを特徴とする請求項1〜3のいずれかの項に記載の合金化溶融亜鉛めっき鋼板の製造方法。
【請求項５】
酸性溶液に接触させた後に、アルカリ性溶液に接触させ表面に残存した酸性溶液の中和処理を行うことを特徴とする請求項1〜4のいずれかの項に記載の合金化溶融亜鉛めっき鋼板の製造方法。
【請求項６】
酸性溶液に接触させた後、鋼板表面に形成する溶液膜が3g/m2以下であることを特徴とする請求項1〜5のいずれかの項に記載の合金化溶融亜鉛めっき鋼板の製造方法。
【請求項７】
鋼板に溶融亜鉛めっきを施し、さらに加熱処理により合金化し、調質圧延を施した後、酸性溶液と接触させて、めっき表面に酸化物層を形成するに際し、前記酸性溶液として、pH緩衝作用を有する酸性溶液を用いるとともに、酸性溶液に接触後1〜30秒保持した後水洗する合金化溶融亜鉛めっき鋼板の製造方法により生産される、平坦部表層に厚さ10nm以上の酸化物層を有することを特徴とする合金化溶融亜鉛めっき鋼板。
【請求項８】
前記pH緩衝作用を有する酸性溶液として、1リットルの酸性溶液のpHを2から5まで上昇させるのに必要な1mol/l水酸化ナトリウム溶液の量(ml)で定義するpH上昇度が3〜20の範囲にある酸性溶液を用いることを特徴とする請求項7に記載の合金化溶融亜鉛めっき鋼板。
【請求項９】
前記pH緩衝作用を有する酸性溶液として、酢酸塩、フタル酸塩、クエン酸塩、コハク酸塩、乳酸塩、酒石酸塩、ホウ酸塩、リン酸塩のうち、少なくとも1種類以上を、前記各成分の含有量を5〜50g/lの範囲で含有し、溶液のpHが1〜5の範囲にある酸性溶液を用いることを特徴とする請求項7または8に記載の合金化溶融亜鉛めっき鋼板。
【請求項１０】
酸性溶液を接触させる前に、アルカリ性溶液に接触させ表面を活性化することを特徴とする請求項7〜9のいずれかに記載の合金化溶融亜鉛めっき鋼板。
【請求項１１】
酸性溶液に接触させた後に、アルカリ溶液に接触させ表面に残存した酸性溶液の中和処理を行うことを特徴とする請求項7〜10のいずれかに記載の合金化溶融亜鉛めっき鋼板。
【請求項１２】
酸性溶液に接触させた後、鋼板表面に形成する溶液膜が3g/m2以下であることを特徴とする請求項7〜11のいずれかに記載の合金化溶融亜鉛めっき鋼板。
【手続補正３】
【補正対象書類名】明細書
【補正対象項目名】０００１
【補正方法】変更
【補正の内容】
【０００１】
【発明の属する技術分野】
この発明は、合金化溶融亜鉛めっき鋼板の平坦部表面に酸化物層を形成することで、優れたプレス成形性を有する合金化溶融亜鉛めっき鋼板を安定的に製造する製造方法および優れたプレス成形性を有する合金化溶融亜鉛めっき鋼板に関するものである。


【手続補正４】
【補正対象書類名】明細書
【補正対象項目名】００１０
【補正方法】変更
【補正の内容】
【００１０】
本発明は上記の問題点を改善し、プレス成形時の摺動性に優れた合金化溶融めっき鋼板を安定して製造する製造方法およびプレス成形時の摺動性に優れた合金化溶融亜鉛めっき鋼板を提供することを目的とする。


【手続補正５】
【補正対象書類名】明細書
【補正対象項目名】００１６
【補正方法】変更
【補正の内容】
【００１６】
第二発明は、第一発明において、前記pH緩衝作用を有する酸性溶液として、1リットルの酸性溶液のpHを2から5まで上昇させるのに必要な1mol/l水酸化ナトリウム溶液の量(ml)で定義するpH上昇度が3〜20の範囲にある酸性溶液を用いることを特徴とする合金化溶融亜鉛めっき鋼板の製造方法を提供する。
第三発明は、第一または第二発明において、前記pH緩衝作用を有する酸性溶液として、酢酸塩、フタル酸塩、クエン酸塩、コハク酸塩、乳酸塩、酒石酸塩、ホウ酸塩、リン酸塩のうち、少なくとも1種類以上を、前記各成分の含有量を5〜50g/lの範囲で含有し、溶液のpHが1〜5の範囲にある酸性溶液を用いることを特徴とする合金化溶融亜鉛めっき鋼板の製造方法を提供する。


【手続補正６】
【補正対象書類名】明細書
【補正対象項目名】００１７
【補正方法】変更
【補正の内容】
【００１７】
第四発明は、第一〜第三発明において、酸性溶液に接触させる前に、アルカリ性溶液に接触させ表面を活性化することを特徴とする合金化溶融亜鉛めっき鋼板の製造方法を提供する。
第五発明は、第一〜第四発明において、酸性溶液に接触させた後に、アルカリ性溶液に接触させ表面に残存した酸性溶液の中和処理を行うことを特徴とする合金化溶融亜鉛めっき鋼板の製造方法を提供する。
第六発明は、第一〜第五発明において、酸性溶液に接触させた後、鋼板表面に形成する溶液膜が3g/m2以下であることを特徴とする合金化溶融亜鉛めっき鋼板の製造方法を提供する。
【手続補正７】
【補正対象書類名】明細書
【補正対象項目名】００１８
【補正方法】変更
【補正の内容】
【００１８】
第七発明は、鋼板に溶融亜鉛めっきを施し、さらに加熱処理により合金化し、調質圧延を施した後、酸性溶液と接触させて、めっき表面に酸化物層を形成するに際し、前記酸性溶液として、pH緩衝作用を有する酸性溶液を用いるとともに、酸性溶液に接触後1〜30秒保持した後水洗する合金化溶融亜鉛めっき鋼板の製造方法により生産される、平坦部表層に厚さ10nm以上の酸化物層を有することを特徴とする合金化溶融亜鉛めっき鋼板を提供する。
第八発明は、第七発明において、前記pH緩衝作用を有する酸性溶液として、1リットルの酸性溶液のpHを2から5まで上昇させるのに必要な1mol/l水酸化ナトリウム溶液の量(ml)で定義するpH上昇度が3〜20の範囲にある酸性溶液を用いることを特徴とする合金化溶融亜鉛めっき鋼板を提供する。
第九発明は、第七または第八発明において、前記pH緩衝作用を有する酸性溶液として、酢酸塩、フタル酸塩、クエン酸塩、コハク酸塩、乳酸塩、酒石酸塩、ホウ酸塩、リン酸塩のうち、少なくとも1種類以上を、前記各成分の含有量を5〜50g/lの範囲で含有し、溶液のpHが1〜5の範囲にある酸性溶液を用いることを特徴とする合金化溶融亜鉛めっき鋼板を提供する。
【手続補正８】
【補正対象書類名】明細書
【補正対象項目名】００１９
【補正方法】変更
【補正の内容】
【００１９】
第十発明は、第七〜第九発明において、酸性溶液を接触させる前に、アルカリ性溶液に接触させ表面を活性化することを特徴とする合金化溶融亜鉛めっき鋼板を提供する。
第十一発明は、第七〜第十発明において、酸性溶液に接触させた後に、アルカリ溶液に接触させ表面に残存した酸性溶液の中和処理を行うことを特徴とする合金化溶融亜鉛めっき鋼板を提供する。
第十二発明は、第七〜第十一発明において、酸性溶液に接触させた後、鋼板表面に形成する溶液膜が3g/m2以下であることを特徴とする合金化溶融亜鉛めっき鋼板を提供する。